오버 헤드 교반기 , 질소 기체 버블 러 , 및 첨가 펀 넬 이 장착 된 500 mL 3 구 환저 플라스크 에 20 . 02 g ( 120 . 8 mmol ) 의 카르바졸 , 49 . 82 g ( 365 . 5 mmol ) 의 ZnCl 2 , 및 300 mL 의 니트로메탄 을 실온 에서 첨가 하 였 다 . 생성 된 암갈색 슬러리 에 49 . 82 g ( 365 . 5 mmol ) 의 2 - 클로로 - 2 - 메틸 프로판 ( 3 급 - 부틸 클로라이드 또는 t - BuCl 로 도 공지 됨 ) 을 2 . 5 시간 의 기간 의 걸쳐 첨가 펀 넬 로부터 적가 하 였 다 . 첨가 완료 후 , 생성 된 슬러리 를 추가 의 18 시간 동안 교반 하 였 다 . 반응 혼합물 을 800 mL 의 빙 냉수 에 붓 고 , 3 x 500 mL 메틸렌 클로라이드 로 추출 하 고 , 합 하 고 추출물 을 무수 황산마그네슘 으로 건조 시키 고 , 여과 하 고 , 여액 을 먼저 회전 증발 에 의해 및 그 다음 고 진공 하 증발 에 의해 농축 하 여 니트로메탄 을 제거 하 였 다 . 생성 된 잔류물 을 먼저 열 ( hot ) 메틸렌 클로라이드 ( 70 mL ) , 이어서 열 헥산 ( 50 mL ) 에 용해 시키 고 , 생성 된 용액 을 실온 으로 냉각 한 다음 이 를 냉장고 에 밤새 넣 어 두 었 다 . 형성 된 고체 를 단리 하 고 단리 된 고체 를 냉 헥산 으로 세척 한 다음 이 를 고 진공 하 에 두 어 10 . 80 g ( 32 . 0 %) 의 ( P 1 ) 을 오프 화이트 ( off white ) 결정 으로서 수득 하 였 다 .